Brevet FR3073847A1 (20190524)

REVENDICATIONS1. Polyuréthane (PP2) comprenant : - au moins deux, de préférence deux ou trois, fonctions terminales T de formule (I) suivante : 0 dans laquelle R1 et R2, identiques ou différents, représentent chacun un atome d'hydrogène, un groupe alkyle linéaire ou ramifié de préférence en C1-06, un groupe cycloalkyle de préférence en C5-C6, un groupe phényle de préférence en C6-C12, ou un groupe alkylphényle avec une chaîne alkyle, linéaire ou ramifiée, de préférence en C1-04 ; ou R1 et R2 peuvent être liés ensemble pour former un groupement -(CH2),- avec n = 3, 4 ou 5, et - au moins un motif divalent de formule (II) suivante: 0, 0 N 0 dans laquelle : - p est un nombre entier allant de 1 à 2 ; - q est un nombre entier allant de 0 à 9 ; - r est un nombre entier valant 5 ou 6 ; - R représente une chaîne hydrocarbonée, saturée ou insaturée, cyclique ou acyclique, linéaire ou ramifiée, comprenant de 1 à 20 atomes de carbone ; et - R' représente un groupe divalent hydrocarboné, linéaire ou ramifié, saturé, ayant de 2 à 4 atomes de carbone. OR' R- 43\n<CLM>\1\tPolyuréthane selon la revendication 1, comprenant en outre au moins l'un des radicaux divalents R3 suivants : a) le radical divalent -(CH2)5- dérivé du pentaméthylène diisocyanate (PDI) ; b) le radical divalent -(CH2)6- dérivé de l'hexaméthylène diisocyanate (HDI) ; c) le radical divalent dérivé de l'isophorone : CH3 CH3 d) le radical divalent dérivé TDI ; e) le radical divalent dérivé du MDI ; f) le radical divalent dérivé du xylylène diisocyanate (XDI) ; g) le radical divalent dérivé du 1,3-bis(isocyanatométhyl)cyclohexane (m-H6XDI) : h) le radical divalent dérivé du 4,4'-Méthylene dicyclohexyl diisocyanate (H12MDI) : CHZ\n<CLM>\1\tPolyuréthane selon l'une quelconque des revendications 1 ou 2, ayant la formule (III) suivante : 44 dans laquelle : - R1 et R2 sont tels que définis dans la revendication 1, R1 étant de préférence un méthyle et R2 étant de préférence un atome d'hydrogène ; - P représente l'une des deux formules ci-dessous : ou dans lesquelles D et T représentent, indépendamment l'un de l'autre, un radical hydrocarboné comprenant de 2 à 66 atomes de carbone, linéaire ou ramifié, cyclique, alicyclique ou aromatique, saturé ou insaturé, comprenant éventuellement un ou plusieurs hétéroatomes ; - P' et P" étant, indépendamment l'un de l'autre, un radical divalent issu d'un polyol de préférence choisi parmi les polyether polyols, les polycarbonate polyols, les polyerster polyols, les polydiène polyols, et leurs mélanges; - m et f sont des nombres entiers tel que la masse moléculaire moyenne du polyuréthane va de 600 à 100 000 g/mol ; - f est égal à 2 ou 3 ; - Ra représente un radical divalent choisi parmi les radicaux R3 tels que définis dans la revendication 2, et le motif divalent de formule (II) telle que définie dans la revendication 1, au moins un Ra étant un motif divalent de formule (II).\n<CLM>\1\tPolyuréthane selon l'une quelconque des revendications 1 à 3, caractérisé en ce qu'il peut être obtenu par réaction d'un composé (PP1) comprenant au moins deux groupes NCO et au moins un motif divalent de formule (II) tel que défini dans la revendication 1, avec au moins un composé de formule (IV) suivante : Vit.` H (IV) dans laquelle dans laquelle R1 et R2 sont tels que définis dans la revendication 1, de préférence R' estun méthyle et R2 est un hydrogène. 45\n<CLM>\1\tProcédé de préparation d'un polyuréthane (PP2) tel que défini selon l'une quelconque des revendications 1 à 4, comprenant une étape de réaction de polyaddition (notée E2) : - d'au moins un composé (PP1) possédant au moins deux groupes NCO et au moins un motif divalent de formule (II) : OR' 0 0 (CH2)r O p dans laquelle : - p est un nombre entier allant de 1 à 2 ; - q est un nombre entier allant de 0 à 9 ; - r est un nombre entier égal à 5 ou 6 ; - R représente une chaîne hydrocarbonée, saturée ou insaturée, cyclique ou acyclique, linéaire ou ramifiée, comprenant de 1 à 20 atomes de carbone ; - R' représente un groupe divalent hydrocarboné, linéaire ou ramifié, saturé, ayant de 2 à 4 atomes de carbone ; - avec au moins un composé de formule (IV) tel que défini dans la revendication 4, dans des quantités de composé(s) (PP1) et de composé(s) de formule (IV) conduisant à un rapport molaire NCO/OH, noté r2, inférieur ou égal à 1, de préférence allant de 0,8 à 1, et préférentiellement de 0,85 à 1,0.\n<CLM>\1\tProcédé selon la revendication 5, dans lequel le(s) composé(s) (PP1) est (sont) choisi(s) parmi les dérivés d'allophanate d'hexaméthylène diisocyanate (HDI) de formule (IIA) suivante : R - 46 R OR' OCN 0 0 H N O (a-12 p NCO dans laquelle : - p est un nombre entier allant de 1 à 2 ; - q est un nombre entier allant de 0 à 9 ; - r est un nombre entier égal à 5 ou 6 ; - R représente une chaîne hydrocarbonée, saturée ou insaturée, cyclique ou acyclique, linéaire ou ramifiée, comprenant de 1 à 20 atomes de carbone ; - R' représente un groupe divalent hydrocarboné, linéaire ou ramifié, saturé, ayant de 2 à 4 atomes de carbone.\n<CLM>\1\tProcédé selon la revendication 5, dans lequel le(s) composé(s) (PP1) est (sont) choisi(s) parmi les polyuréthanes à terminaisons NCO susceptible(s) d'être obtenu(s) par une réaction de polyaddition (notée étape El): (i) d'une composition de polyisocyanate(s), et en particulier de diisocyanates, comprenant au moins un dérivé d'allophanate d'hexaméthylène diisocyanate (HDI) de formule (I IA) telle que définie dans la revendication 6, et (ii) avec une composition de polyol(s), ledit(lesdits) polyol(s) étant de préférence choisi(s) parmi les polyéther polyols, les polyester polyols, les polydiène polyols, les polycarbonate polyols, et leurs mélanges, et préférentiellement parmi les polyéther polyols, dans des quantités de polyisocyanate(s) et de polyol(s) conduisant à un rapport molaire NCO/OH, noté r1, strictement supérieur à 1, et de préférence allant de 1,6 à 1,9.\n<CLM>\1\tProcédé selon l'une quelconque des revendications 5 à 7, caractérisé en ce qu'il ne comprend pas d'étape consistant à ajouter un ou plusieurs solvant(s) et/ou plastifiant(s). 47\n<CLM>\1\tProcédé de préparation selon la revendication 7, caractérisé en ce que le(s) polyol(s) est (sont) choisi(s) parmi les polyoxyalkylène polyols, dont la partie alkylène, linéaire ou ramifiée, comprend de 1 à 4 atomes de carbone.\n<CLM>\1\tSystème multicomposant, de préférence sans solvant, comprenant : - comme premier composant (composant A), une composition comprenant au moins un polyuréthane (PP2) tel que défini selon l'une quelconque des revendications 1 à 4, et - comme deuxième composant (composant B), une composition comprenant au moins un composé aminé (B1) comprenant au moins deux groupes amine choisis parmi les groupes amine primaire, les groupes amine secondaire et leurs mélanges, de préférence comprenant au moins deux groupes amine primaire.\n<CLM>\1\tSystème multicomposant selon la revendication 10, caractérisé en ce que le(s)dit(s) composé(s) aminé(s) (B1) possède(nt) une alcalinité primaire allant de 0,4 à 34 méq/g de composé aminé.\n<CLM>\1\tSystème multicomposant selon l'une quelconque des revendications 10 ou 11, caractérisé en ce que le(s) composé(s) aminé(s) (B1) comprennent au moins deux groupes méthylène amine (-CH2-NH2).\n<CLM>\1\tSystème multicomposant selon l'une quelconque des revendications 10 à 12, caractérisé en ce que le(s) composé(s) aminé(s) (B1) sont choisis parmi la tris-(2- aminoéthyl)amine (TAEA), l'hexaméthylène diamine (HMDA), les polyéthylène imines, les amines grasses dimères, et leurs mélanges.\n<CLM>\1\tSystème multicomposant selon l'une quelconque des revendications 10 à 13, caractérisé en ce que les quantités de polyuréthane(s) (PP2) et de composé(s) aminé(s) (B1) présents dans le système multicomposant conduisent à un rapport molaire du nombre de fonctions T de formule (I) sur le nombre de groupes amine primaire et/ou secondaire noté r3, allant de 0,5 à\n<CLM>\1\t15. Procédé d'assemblage de matériaux mettant en oeuvre le polyuréthane (PP2) tel que défini à l'une quelconque des revendications 1 à 4, comprenant les étapes suivantes : - le mélange d'au moins un polyuréthane (PP2) tel que défini à l'une quelconque des revendications 1 à 4, et d'au moins un composé aminé (B1) comprenant au moins deux groupes amine choisis parmi les groupes amine primaire, les groupes amine 48 secondaire et leurs mélanges, de préférence comprenant au moins deux groupes amine primaire ; - l'enduction dudit mélange sur la surface d'un premier matériau, puis - le contrecollage de la surface d'un second matériau sur ladite surface enduite, puis - la réticulation dudit mélange.\n<CLM>\1\tUtilisation d'un polyuréthane comprenant au moins deux fonctions terminales T de formule (I) (PP2) tel que défini selon l'une quelconque des revendications 1 à 4, pour la fabrication d'une composition adhésive.